(57)【要約】【課題】汚染水又は汚染水溶液中に含まれるヨウ素イオン及びヨウ素酸イオンを同時に吸着除去できる吸着剤並びに吸着塔に当該吸着剤を充填して汚染水又は汚染水溶液を通水する方法により、ヨウ素イオン及びヨウ素酸イオンを効率よく除去する方法を提供すること。【解決手段】錫化合物、鉛化合物、銅化合物、鉄化合物、銀化合物からなる群より選ばれた少なくとも一種又は二種以上を含む化合物が担体に担持された吸着剤であって、平均粒径が０．３ｍｍ以上１．５ｍｍ以下の粒子状に成形されたヨウ素イオン及びヨウ素酸イオンの吸着剤並びにこれを用いたヨウ素イオン及びヨウ素酸イオンの除去方法【選択図】なし【特許請求の範囲】
【請求項１】
錫化合物、鉛化合物、銅化合物、鉄化合物、銀化合物からなる群より選ばれた少なくとも一種又は二種以上を含む化合物が担体に担持された吸着剤であって、平均粒径が０．３ｍｍ以上１．５ｍｍ以下の粒子状に成形されたヨウ素イオン及びヨウ素酸イオンの吸着剤。
【請求項２】
担体に担持された前記化合物が塩化物である吸着剤であって、空気雰囲気下で焼成された酸化物吸着剤及び／又は還元剤で還元された還元物吸着剤である請求項１に記載のヨウ素イオン及びヨウ素酸イオンの吸着剤。
【請求項３】
前記化合物の担持率が、金属元素で総量が４０ｗｔ％以下である請求項１又は２に記載のヨウ素イオン及びヨウ素酸イオンの吸着剤。
【請求項４】
前記の担体が天然ゼオライト、合成ゼオライト、アルミナ、酸化チタン及びシリカから選ばれるいずれかである請求項１乃至３のいずれかに記載のヨウ素イオン及びヨウ素酸イオンの吸着剤。
【請求項５】
前記吸着剤の比表面積が１０ｍ２／ｇ以上、細孔容積が０．０２ｃｍ３／ｇ以上である請求項１乃至４のいずれかに記載のヨウ素イオン及びヨウ素酸イオンの吸着剤。
【請求項６】
前記還元物吸着剤の還元剤として、水素ガス、ヒドラジン又はシュウ酸を使用する請求項１乃至５のいずれかに記載のヨウ素イオン及びヨウ素酸イオンの吸着剤。
【請求項７】
前記吸着剤の強度が０．５Ｎ以上であり、且つ、汚染水中又は海水成分を含む汚染水溶液中で少なくとも３５日以上前記強度を有する請求項１乃至６のいずれかに記載のヨウ素イオン及びヨウ素酸イオンの吸着剤。
【請求項８】
請求項１乃至７のいずれかに記載の吸着剤により、汚染水中又は海水成分を含む汚染水溶液中に存在するヨウ素イオン及びヨウ素酸イオンを除去するヨウ素イオン及びヨウ素酸イオンの除去方法。
【請求項９】
前記吸着剤を充填した吸着塔における前記汚染水又は汚染水溶液の通水空間速度（ＳＶ）が、１０ｈ−１以上６０ｈ−１以下である請求項８に記載のヨウ素イオン及びヨウ素酸イオンの除去方法。
【請求項１０】
前記の海水成分を含む汚染水溶液が、少なくともＮａイオン、Ｋイオン、Ｃａイオン、Ｍｇイオン及び塩素イオンを含み、そのイオン総量が０．４０ｗｔ％以下である請求項８又は９に記載のヨウ素イオン及びヨウ素酸イオンの除去方法。
【発明の詳細な説明】
【技術分野】
【０００１】
本発明は汚染水又は海水成分を含む汚染水溶液中に存在するヨウ素イオン（Ｉ−）及びヨウ素酸イオン（ＩＯ３−）を除去する吸着剤及びその除去方法に関する。
【背景技術】
【０００２】
原子力発電所で事故が発生した場合、原子炉で汚染された汚染水には放射性ヨウ素化合物、放射性セシウム、放射性ストロンチウムを始め様々な汚染物質（放射性物質）が含まれている。例えば東日本大震災に伴う福島第一発電所事故の場合のように、炉外に海水成分も含む汚染水溶液が漏れ出したような時には、放射性物質を除去し浄化することが求められる。
【０００３】
前記放射性物質の内、放射性ヨウ素や放射性ヨウ素化合物は、環境中ではヨウ化物イオン（ヨウ素イオン）やヨウ素酸イオンという化学形態で存在しているが、これ等の放射性物質を除去し浄化する方法として種々の提案がなされている。
【０００４】
特許文献１には、ヨウ素を銀が担持された高分子素材を具備する除去フィルターが開示されている。特許文献２には、ヨウ素酸イオンに還元剤を作用させ、ポリアミン系キレート性置換基を持つイオン交換体吸着体により吸着・除去させることが開示されている。特許文献３には、水酸化セリウム（ＩＶ）からなるヨウ素酸イオン吸着剤が開示されている。特許文献４には、オキソ酸化合物を、形成された酸化セリウム担持活性炭に吸着させることが開示されている。特許文献５には、ポリフッ化ビニリデン等の高分子樹脂とセリウム等の含水希土類元素酸化物とを含むヨウ素化合物やヨウ素酸イオンの吸着剤が開示されている。特許文献６には、活性炭に、セリウムの原子価が３価と４価の状態の水酸化セリウムを添着するヨウ素イオンとヨウ素酸イオンの吸着剤が開示されている。特許文献７には、鉄含有化合物、チタン含有化合物、及びジルコニウム含有化合物からなるヨウ素酸イオン補足剤（無機イオン交換体）が開示されているが、前記化合物を担体に担持することは開示されていない。特許文献８には、水酸化セリウム（ＩＶ）を含む、放射性アンチモン、放射性ヨウ素及び放射性ルテニウムの吸着剤が開示されている。特許文献９には、銀含有バインダレスゼオライト成形体からなる吸着剤による放射性ヨウ素含有流体の処理方法が開示されている。
【０００５】
しかし、特許文献１の高分子素材の除去フィルターは、容積当たりの銀担持量が少なく、大量の放射性汚染水を処理するのには向いていない。特許文献２については、ヨウ素酸イオンを、還元剤を用いて検出不能になるまで還元することは困難であり、還元処理管理に難がある。特許文献３乃至６及び８では、ヨウ素イオンやヨウ素酸イオンの除去に関しては、セリウム化合物等を用いる提案が開示されており、また、特許文献５、６、９では、ヨウ素イオンやヨウ素酸イオンの除去は銀化合物を用いる種々の提案が開示されているが、いずれもヨウ素酸イオンの吸着能力の点で改善が求められる。特許文献７のヨウ素酸イオン補足剤である無機イオン交換体は一般的にｐＨ依存性が高く、調整条件によりイオン交換特性が変化するという問題点がある。
【先行技術文献】
【特許文献】
【０００６】
【特許文献１】特許３６４７６６７号公報
【特許文献２】特開２０１２−２５０１９８号公報
【特許文献３】特許５７９３２３０号公報
【特許文献４】特許６１３１４５０号公報
【特許文献５】特許６２３８９３２号公報
【特許文献６】特許６３７９３８２号公報
【特許文献７】特開２０１６−１２３９０２号公報
【特許文献８】特開２０１７−１１６４０７号公報
【特許文献９】国際公開第２０１７／１４６１３０号
【発明の概要】
【発明が解決しようとする課題】
【０００７】
そこで、原子力発電所から排出される汚染水又は汚染水溶液に含まれる放射性ヨウ素化合物、すなわちヨウ素イオン及びヨウ素酸イオンを同時に効率よく除去処理可能な吸着剤並びに除去方法の提供が望まれている。
【０００８】
したがって、本発明の目的は、汚染水又は汚染水溶液中に含まれるヨウ素イオン及びヨウ素酸イオンを同時に吸着・除去できる吸着剤を提供すること並びに吸着塔に吸着剤を充填して汚染水又は汚染水溶液を通水する方法により、ヨウ素イオン及びヨウ素酸イオンを効率よく除去することができるヨウ素イオン及びヨウ素酸イオンの除去方法を提供することにある。
【課題を解決するための手段】
【０００９】
上記課題を解決するため、本発明者らは鋭意検討した結果、錫化合物、鉛化合物、銅化合物、鉄化合物、銀化合物より選ばれた少なくとも一種又は二種以上を含む化合物が担体に担持された吸着剤を用いることにより、ヨウ素イオン及びヨウ素酸イオンを同時に吸着・除去できることを見出した。また、当該吸着剤を充填した吸着塔に特定の通水条件にて汚染水又は汚染水溶液を通水することによって、ヨウ素イオン及びヨウ素酸イオンを効率よく除去できることを見出し、本発明を完成するに至った。
【００１０】
本発明は、以下の態様を含む。
［１］錫化合物、鉛化合物、銅化合物、鉄化合物、銀化合物からなる群より選ばれた少なくとも一種又は二種以上を含む化合物が担体に担持された吸着剤であって、平均粒径が０．３ｍｍ以上１．５ｍｍ以下の粒子状に成形されたヨウ素イオン及びヨウ素酸イオンの吸着剤。
［２］担体に担持された前記化合物が塩化物である吸着剤であって、空気雰囲気下で焼成された酸化物吸着剤及び／又は還元剤で還元された還元物吸着剤である［１］に記載のヨウ素イオン及びヨウ素酸イオンの吸着剤。
［３］前記化合物の担持率が、金属元素で総量が４０ｗｔ％以下である［１］又は［２］に記載のヨウ素イオン及びヨウ素酸イオンの吸着剤。
［４］前記の担体が天然ゼオライト、合成ゼオライト、アルミナ、酸化チタン及びシリカから選ばれるいずれかである［１］乃至［３］のいずれかに記載のヨウ素イオン及びヨウ素酸イオンの吸着剤。
［５］前記吸着剤の比表面積が１０ｍ２／ｇ以上、細孔容積が０．０２ｃｍ３／ｇ以上である［１］乃至［４］のいずれかに記載のヨウ素イオン及びヨウ素酸イオンの吸着剤。
［６］前記還元物吸着剤の還元剤として、水素ガス、ヒドラジン又はシュウ酸を使用する［１］乃至［５］のいずれかに記載のヨウ素イオン及びヨウ素酸イオンの吸着剤。
［７］前記吸着剤の強度が０．５Ｎ以上であり、且つ、汚染水中又は海水成分を含む汚染水溶液中で少なくとも３５日以上前記強度を有する［１］乃至［６］のいずれかに記載のヨウ素イオン及びヨウ素酸イオンの吸着剤。
［８］［１］乃至［７］のいずれかに記載の吸着剤により、汚染水中又は海水成分を含む汚染水溶液中に存在するヨウ素イオン及びヨウ素酸イオンを除去するヨウ素イオン及びヨウ素酸イオンの除去方法。
［９］前記吸着剤を充填した吸着塔における前記汚染水又は汚染水溶液の通水空間速度（ＳＶ）が、１０ｈ−１以上６０ｈ−１以下である［８］に記載のヨウ素イオン及びヨウ素酸イオンの除去方法。
［１０］前記の海水成分を含む汚染水溶液が、少なくともＮａイオン、Ｋイオン、Ｃａイオン、Ｍｇイオン及び塩素イオンを含み、そのイオン総量が０．４０ｗｔ％以下である［８］又は［９］に記載のヨウ素イオン及びヨウ素酸イオンの除去方法。
【発明の効果】
【００１１】
本発明によれば、汚染水又は海水成分を含む汚染水溶液中に存在するヨウ素イオン及びヨウ素酸イオンを除去するに際して、錫化合物、鉛化合物、銅化合物、鉄化合物、銀化合物の少なくとも一種又は二種以上を含む化合物が担体に担持された吸着剤を用いて前記汚染水又は汚染水溶液と接触させることにより、当該ヨウ素イオン及びヨウ素酸イオンを同時に効率よく除去できる。
【発明を実施するための形態】
【００１２】
本発明は、汚染水又は海水成分を含む汚染水溶液中に存在するヨウ素イオン及びヨウ素酸イオンを除去するに際して用いられる吸着剤であって、錫化合物、鉛化合物、銅化合物、鉄化合物、銀化合物からなる群より選ばれた少なくとも一種又は二種以上を含む化合物が担体に担持され、その平均粒径が０．３ｍｍ以上１．５ｍｍ以下の粒子状に成形されたヨウ素イオン及びヨウ素酸イオンの吸着剤を提供する。
【００１３】
前記化合物は錫化合物、鉛化合物、銅化合物、鉄化合物、銀化合物より選ばれた少なくとも一種の化合物であってもよく、例えば鉄化合物と銀化合物の組み合わせのような二種以上の複合系でもよい。
【００１４】
前記化合物は、水に溶解し易い塩化物、硝酸塩、酢酸塩、硫酸塩が好ましく、担体としては天然ゼオライト、合成ゼオライト、アルミナ、酸化チタン、シリカから選ばれるいずれかの担体が好ましい。
【００１５】
これらの市販の担体の粒径は多くが１．６ｍｍ以上あり、１．６ｍｍ以上の粒径の担体では吸着塔に充填した場合、空隙率が大きくなり、また０．３ｍｍ以下ではフィルターの詰まりや溶液を通水した場合に圧損が大きくなり好ましくないので、当該担体の平均粒径は０．３ｍｍ以上１．５ｍｍ以下、望ましくは０．３〜０．８ｍｍとする必要がある。前記平均粒子径の測定は、例えばＪＩＳＺ８８０１に規定する公称目開きが１．５ｍｍ以下、特に０．７１ｍｍ以下０．３ｍｍ以上の篩を用いることが好ましい。
【００１６】
また、前記担体は破砕等の手段により前記の平均粒径とし、比表面積が１０ｍ２／ｇ以上で細孔容積が０．０２ｃｍ３／ｇ以上がよい。
【００１７】
これらの担体に前記の化合物を担持する方法としては、浸漬法、イオン交換法が望ましく、一例としては、例えば塩化鉄（ＩＩＩ）を水に均一の溶解した金属イオン水溶液に、前記の担体を添加して吸液させる方法、蒸発乾固する方法あるいはイオン交換法等を示すことができる。
【００１８】
ヨウ素イオン及びヨウ素酸イオンを同時の効率よく吸着する化合物としては、錫化合物、鉛化合物、銅化合物、鉄化合物、銀化合物より選ばれた少なくとも一種の化合物が挙げられるが、ヨウ素イオンをより効率よく吸着する化合物としては、銀化合物、鉄化合物、錫化合物、銅化合物が好ましく、ヨウ素酸イオンをより効率よく吸着する化合物としては鉛化合物、鉄化合物、錫化合物、銅化合物が好ましい。これらを踏まえて当該前者の化合物の少なくとも一種と当該前者の化合物と異なる当該後者の化合物の少なくとも一種を二種以上添加した複合系の化合物が担持された担体を含む吸着剤を用いてヨウ素イオンとヨウ素酸イオンを同時により効率よく吸着させことができる。
【００１９】
前記化合物を担体に担持する量としては、金属元素単位で総量が、４０ｗｔ％以下が好ましく、４０ｗｔ％を超えると化合物が水に溶解できずに均一溶液を調整することが困難であり、また比表面積、細孔容積の低下を招き、その結果吸着能力が低下して好ましくなく、最低でも総量が２ｗｔ％以上は担持されることが好ましい。
【００２０】
このようにして調整された担体に担持された吸着剤は、空気雰囲気下で、２８０℃以上で焼成された酸化物吸着剤及び／又は還元剤として希釈水素ガスを用いて２００℃以上で還元された吸着剤、室温以上８０℃以下でヒドラジン水溶液又はシュウ酸水溶液で還元された還元吸着剤が好ましい。
【００２１】
このようにして調整された吸着剤、比表面積が１０ｍ２／ｇ以上、細孔容積が０．０２ｃｍ３／ｇ以上の物性値を有する。比表面積が１０ｍ２／ｇ未満及び細孔容積が０．０２ｃｍ３／ｇ未満では汚染物質イオンの吸着能力が低下して好ましくなく、比表面積、細孔容積は大きいほどよい。
【００２２】
また、吸着剤の強度は０．５Ｎ以上の圧壊強度を有することが好ましい。０．５Ｎ未満では強度が不足し通水下で崩れやすく粉末になりやすく好ましくない。より好ましくは、１Ｎ以上の強度を有する吸着剤がよい。また、吸着剤は海水成分を含み汚染水溶液流通下、または水流通下で３５日以上の強度を有し粉末状にならないことが実用的である。崩れて粉末状になればフィルターの詰まりや差圧を招き、好ましくない。
【００２３】
また、本発明は、前記のように調整された吸着剤を使用して汚染水中又は海水成分を含む汚染水溶液中のヨウ素イオン及びヨウ素酸イオンを除去する方法を提供する。
【００２４】
すなわち、前記吸着剤を吸着塔に充填して、ヨウ素イオン及びヨウ素酸イオンを含有する海水成分を殆ど含まない汚染水又はヨウ素イオン及びヨウ素酸イオンを含有する海水成分を含む汚染水溶液を通水空間速度（ＳＶ）が１０ｈ−１以上６０ｈ−１以下、好ましくは１０ｈ−１以上４５ｈ−１以下で通水する。通水空間速度が１０ｈ−１未満では処理量が少なく実用的でなく、６０ｈ−１を超えると通水時に差圧が大きく、またヨウ素イオン及びヨウ素酸イオンの除去効率が低下して好ましくない。
【００２５】
前記の海水成分を含む汚染水溶液が少なくともＮａイオン、Ｋイオン、Ｃａイオン、Ｍｇイオン及び塩素イオンを含み、そのイオン総量が０．４０ｗｔ％以下であることが好ましく、０．４０ｗｔ％を超えると例えばＣａイオン等の影響を受け汚染物質の吸着能力が低下して好ましくなく、より好ましくはこれらの成分が殆ど含まれない水がよい。
【実施例】
【００２６】
以下、実施例及び比較例を挙げて本発明を更に詳しく説明するが、本発明はこれらの実施例等により何ら制約されるものではない。
【００２７】
吸着剤の金属元素含有率（量）、比表面積、細孔容積、吸着剤の吸着率（量）及び強度は下記の機器を使用して測定した。
【００２８】
１．評価方法
（１）吸着剤の金属元素の含有率（量）分析
蛍光Ｘ線、（株）リガク製  ＮＥＸ−ＣＧ
（２）比表面積及び細孔容積の測定
ＭｉｃｒｏｔｒａｃＢＥＬ社  ＢＥＬＳＯＲＰ−ｍｉｎｉＩＩ
（３）ヨウ素イオン及びヨウ素酸イオンの吸着率（量）分析
（ａ）イオンクロマトグラフィ―（ＩＣ）
（株）島津製作所製  ＳＣＬ−１０Ａ  ＶＰ  システム
分離カラム  島津製作所製  ＩＣ−Ａ３
（ｂ）誘導結合プラズマ質量分析装置（ＩＣＰ−ＭＳ）
アジレント・テクノロジー（株）製  Ａｇｉｌｅｎｔ  ７７００ｘ
（４）吸着剤の圧壊強度測定
（株）島津製作所  オートグラフ  ＡＧ―Ｘ
の各評価装置を用いて実施した。
【００２９】
２．試験水の調整
海水成分を含まない汚染水と海水成分を含む汚染水溶液をそれぞれ試験水１と試験水２、３として調整した。
【００３０】
［試験水１］海水成分を含まない汚染水
１Ｌのメスフラスコにヨウ素イオン源としてヨウ化カリウム（ＫＩ：富士和光純薬）を入れ、次いでヨウ素酸イオン源としてヨウ素酸カリウム（ＫＩＯ３：富士和光純薬）を入れ、これに精製水（古河薬品工業製）でメスアップし、攪拌子を入れて均一溶液を得た。この溶液の一部を採取してメスフラスコに入れて希釈し、ヨウ素イオン及びヨウ素酸イオンを前記のＩＣ（検出下限値：５ｗｔｐｐｍ）で分析した結果を下記に示す。
ヨウ素イオン（Ｉ−）    ：３２１０ｗｔｐｐｍ
ヨウ素酸イオン（ＩＯ３−）：３２３０ｗｔｐｐｍ
【００３１】
［試験水２］海水成分を含む汚染水溶液
１Ｌのメスフラスコに海水成分としてＮａイオンとしてＮａＯＨ、ＣａイオンとしてＣａＣｌ２、ＭｇイオンとしてＭｇＣｌ２、ＨＣＯ３イオンとしてＮａＨＣＯ３、塩素（Ｃｌ）イオンとしてＨＣｌを添加して海水成分を調整した。各イオンの計算値を下記に示す。
Ｎａ：１０４ｗｔｐｐｍ、Ｍｇ：３０ｗｔｐｐｍ、Ｃａ：４３ｗｔｐｐｍ、
ＨＣＯ３：７５ｗｔｐｐｍ、Ｃｌ：３５０ｗｔｐｐｍ
この溶液にヨウ素イオンとしてヨウ化カリウム（ＫＩ）を入れ、ヨウ素酸イオンとしてヨウ素酸カリウム（ＫＩＯ３）を入れ、攪拌して海水成分を含む汚染水溶液を調整した（Ｋイオンは約１５００ｗｔｐｐｍ）。この溶液の一部を採取してメスフラスコに入れて希釈して、ヨウ素イオン及びヨウ素酸イオンを前記のＩＣで分析した結果を下記に示す。
ヨウ素イオン（Ｉ−）    ：３１１０ｗｔｐｐｍ
ヨウ素酸イオン（ＩＯ３―）：３２１０ｗｔｐｐｍ
【００３２】
［試験水３］海水成分を含む汚染水溶液
２０Ｌのポリタンクに海水成分としてＮａイオンとしてＮａＯＨ、ＣａイオンとしてＣａＣｌ２、ＭｇイオンとしてＭｇＣｌ２、ＨＣＯ３イオンとしてＮａＨＣＯ３、塩素（Ｃｌ）イオンとしてＨＣｌを添加して海水成分を調整した。各イオンの計算値を下記に示す。
Ｎａ：１０４ｗｔｐｐｍ、Ｍｇ：３０ｗｔｐｐｍ、Ｃａ：４３ｗｔｐｐｍ、
ＨＣＯ３：７５ｗｔｐｐｍ、Ｃｌ：３５０ｗｔｐｐｍ
この溶液にヨウ素イオンとしてヨウ化カリウム（ＫＩ）を入れ、次いでヨウ素酸イオンとしてヨウ素酸カリウム（ＫＩＯ３）を入れ、攪拌して海水成分を含む汚染水溶液を調整した。この溶液の一部を採取して、ヨウ素イオン及びヨウ素酸イオンを前記のＩＣＰ−ＭＡＳで分析した。結果を下記に示す。
ヨウ素イオン（Ｉ−）       ：２．１ｗｔｐｐｍ
ヨウ素酸イオン（ＩＯ３−）  ：２．０ｗｔｐｐｍ
【００３３】
３．吸着剤の調整方法
以下に吸着剤の調整方法の例を示す。
【００３４】
（１）担体
担体として、天然ゼオライトとして新東北化学工業（株）製の破砕品（平均粒子径０．３〜０．８ｍｍ）、合成ゼオライトとしてユニオン昭和（株）製のＭＳ−５Ａの破砕品（平均粒子径０．３〜０．８ｍｍ）、同じくユニオン昭和（株）製のＭＳ−１３Ｘの破砕品（平均粒子径０．３〜０．８ｍｍ）、酸化チタン造粒品として呉羽油脂工業（株）製のビーズ（平均粒子径０．５ｍｍ）、アルミナとして日揮ユニバーサル（株）製のＮＳＴ−３の破砕品（平均粒子径０．３〜０．８ｍｍ）を用いた。
【００３５】
（２）吸着剤の調整
［吸着剤１］塩化鉄（ＦｅＣｌ３・６Ｈ２Ｏ：富士Ｆ和光純薬）５．０４６ｇを精製水１４ｍｌに溶解し、攪拌、均一溶液を得た。この溶液に前記の担体の天然ゼオライト１０．４２４ｇを投入し、時々攪拌しながら溶液を吸収させた後、１２０℃の温度で８時間乾燥させた（塩担持型吸着剤）。この塩担持型吸着剤を半々に分割して一方を電気炉焼成管に充填して、空気流通下で３５０℃の温度で２４時間焼成して酸化物吸着剤を得た（吸着剤１−１）。もう一方を電気炉焼成管に充填して５％水素／窒素希釈ガス流通下で３５０℃の温度で８時間還元し、窒素ガスで室温まで温度を低下させて還元物吸着剤を得た（吸着剤１−２）。それぞれ金属元素の担持率を前記の蛍光Ｘ線で測定したところ、９．２ｗｔ％であった。
【００３６】
［吸着剤２］塩化鉄（ＦｅＣｌ３・６Ｈ２Ｏ）９．８５ｇを精製水１１ｍｌに溶解し、攪拌、均一溶液を得た。この溶液に前記の担体の合成ゼオライト（ＭＳ−５Ａ）６．７８ｇを投入し、時々攪拌しながら溶液を吸収させた後、１２０℃の温度で８時間乾燥させた（塩担持吸着剤）。この塩担持型吸着剤を半々に分割して一方を電気炉焼成管に充填して、空気流通下で３５０℃の温度で２４時間焼成して酸化物吸着剤を得た（吸着剤２−１）。もう一方を、３０％ヒドラジン水溶液を用いて室温で還元し、１７０℃で８時間、窒素気流中で乾燥し還元吸着剤を得た（吸着剤２−２）。それぞれ金属元素の担持率を蛍光Ｘ線で測定したところ、１９．６ｗｔ％であった。
【００３７】
［吸着剤３〜吸着剤７］化合物としては塩化錫（ＳｎＣｌ４・５Ｈ２Ｏ）、硝酸鉛（Ｐｂ（ＮＯ３）２、硝酸銅（Ｃｕ（ＮＯ３）２・３Ｈ２Ｏ）、硝酸銀（ＡｇＮＯ３）を用いて前記のような操作を実施して夫々の酸化物吸着剤、還元物吸着剤を得た。前記の操作を変更したのは、金属担持率、担体、還元剤である。
【００３８】
［比較例吸着剤］比較例として、塩化亜鉛（ＺｎＣｌ２）、硝酸ニッケル（Ｎｉ（ＮＯ３）２・６Ｈ２Ｏ）を用いて、前記の操作で吸着剤を調整した。
【００３９】
調整した各吸着剤の金属担持率等を表１に示す。
【００４０】
【表１】
2020109369.tif 000002
表１において金属担持率は前記の蛍光Ｘ線を用いて測定した。単位は重量％である。
【００４１】
［複合元素系吸着剤］
［吸着剤８］硝酸銀（ＡｇＮＯ３）０．３２９ｇを精製水１４ｍｌに溶解し、これに硝酸鉛（Ｐｂ（ＮＯ３）２）を５．０１０ｇ加えて攪拌、均一溶液を得た。この溶液に前記の担体ＭＳ−５Ａを１０．４５１ｇ加えて、時々攪拌しながら溶液を吸収させた後、１２０℃の温度で８時間乾燥させた。これを半々に分割して一方を電気炉焼成管に充填し、空気流通下で３５０℃の温度で２４時間焼成して酸化物吸着剤を得た（吸着剤８−１）。もう一方を電気炉焼成管に充填して５％水素／窒素希釈ガス流通下で３５０℃の温度で８時間還元し、窒素ガスで室温まで温度を低下させて還元物吸着剤を得た（吸着剤８−２）。
【００４２】
［吸着剤９］硝酸銀（ＡｇＮＯ３）１．４４ｇを精製水１４ｍｌに溶解し、これに硝酸鉄（Ｆｅ（ＮＯ３）３・９Ｈ２Ｏ：富士和光純薬）を１９．８６ｇ加えて均一溶液を得た。この溶液に前記の担体ＭＳ−５Ａを９．１５０ｇ加えて、時々攪拌しながら溶液を吸収させた後、１２０℃で８時間乾燥させた。これを半々に分割して一方を電気炉焼成管に充填して、空気流通下で３５０℃の温度で２４時間焼成して酸化物吸着剤を得た（吸着剤９−１）。  もう一方を電気炉焼成管に充填して５％水素／窒素希釈ガス流通下で３５０℃の温度で８時間還元し、窒素ガスで室温まで温度を低下させて還元物吸着剤を得た（吸着剤９−２）。
【００４３】
調整した複合元素系吸着剤の金属担持率等を表２に示す。
【００４４】
【表２】
2020109369.tif 000003
表２において金属担持率は前記の蛍光Ｘ線を用いて測定した。単位は重量％である。
【００４５】
比表面積、細孔容積は前記の測定装置を用いて測定した結果、吸着剤１−１が比表面積：１２．２ｍ２／ｇ、細孔容積：０．０４ｃｍ３／ｇ、吸着剤２−１が比表面積：７１ｍ２／ｇ、細孔容積：０．０５ｍ３／ｇ、吸着剤３−１が比表面積：１７２ｍ２／ｇ、細孔容積が０．１３ｃｍ３／ｇ、吸着剤７−１が比表面積：１６５ｍ２／ｇ，細孔容積：０．１４ｃｍ３／ｇ、吸着剤８−１が比表面積：８６ｍ２／ｇ、細孔容積：０．０７ｃｍ３／ｇ、と調整したすべての吸着剤の比表面積が１０ｍ２／ｇ以上、細孔容積が０．０２ｃｍ３／ｇ以上あった。
【００４６】
また、強度は吸着剤１−１が強度３．８Ｎ、吸着剤２−１が４．１Ｎ、吸着剤３−１が４．０Ｎ、吸着剤７−１が３．８Ｎ、吸着剤８−１が３．９Ｎと調整したすべての吸着剤が０．５Ｎ以上であった。
【００４７】
［実施例１］
前記の［試験水１］５０ｍｌに吸着剤を１ｇ加えて、室温で時々攪拌しながら２４時間、４８時間毎にサンプリングを行い、ヨウ素イオン（Ｉ−）、ヨウ素酸イオン（ＩＯ３−）を分析し吸着率を測定した。数値は夫々、分析での測定値（ｗｔｐｐｍ）で、吸着率は（（初期濃度―４８時間分析値）／初期濃度）で重量％である。分析はＩＣで実施し結果を表３に示す。
【００４８】
【表３】
2020109369.tif 000004
【００４９】
表３の結果より、鉄化合物、鉛化合物、錫化合物、銅化合物、銀化合物は汚染水中のヨウ素イオン（Ｉ−）及びヨウ素酸イオン（ＩＯ３−）を同時に吸着した。一方、比較例１の亜鉛化合物はヨウ素イオン（Ｉ−）及びヨウ素酸イオン（ＩＯ３−）を殆ど吸着しなかった。
【００５０】
［実施例２］
前記の［試験水２］５０ｍｌに吸着剤を１ｇ加えて、室温で時々攪拌しながら２４時間、４８時間毎にサンプリングを行い、ヨウ素イオンとヨウ素酸イオンを分析し吸着率を測定した。数値は夫々、分析での数値（ｗｔｐｐｍ）で、吸着率は（（初期濃度―４８時間後分析値）／初期濃度）で重量％である。分析はＩＣで実施し結果を表４に示す。
【００５１】
【表４】
2020109369.tif 000005
【００５２】
表４の結果より、鉄化合物、鉛化合物、錫化合物、銅化合物、銀化合物は汚染水溶液中のヨウ素イオン（Ｉ−）及びヨウ素酸イオン（ＩＯ３−）を同時に吸着した。一方、比較例２のニッケル化合物はヨウ素イオン（Ｉ−）及びヨウ素酸イオン（ＩＯ３−）を殆ど吸着しなかった。
【００５３】
［実施例３］
前記の［試験水２］５０ｍｌに［複合元素系吸着剤］を１ｇ加えて、室温で時々攪拌しながら２４時間、４８時間後にサンプリングを行い、ヨウ素イオン（Ｉ−）、ヨウ素酸イオンを（ＩＯ３−）分析し吸着率を測定した。結果を表５に示す。数値、吸着率は［実施例２］と同様である。
【００５４】
【表５】
2020109369.tif 000006
【００５５】
表５の結果より、複合元素系吸着剤（銀―鉛系、銀―鉄系）は、汚染水溶液中のヨウ素イオン（Ｉ−）及びヨウ素酸イオン（ＩＯ３−）を同時に吸着し、且ついずれのイオンに対しても９０％台半ば以上の高い吸着率を示し、より効率よく吸着できることを示した。
【００５６】
［実施例４］
吸着塔として中圧ガラスカラム内径１０ｍｍ×長さ２００ｍｍ（東京理化器械製）を用いて、これに吸着剤（８−１）を５ｍｌ充填（層高：７．０ｃｍ）し、送液ポンプとしてペリスタポンプ（アトー科学機器製）を用いて、ダウンフローで前記の［試験水３］を７５ｍｌ／ｈｒの流速で供給（通水空間速度は１５ｈ−１）しカラム出口より時間毎にサンプリングし、前記のＩＣＰ−ＭＳ（検出下限値：０．０１ｗｔｐｐｍ）で分析した。結果を表６に示す。
【００５７】
【表６】
2020109369.tif 000007
【００５８】
これ以降、前記試験水を水に切れ替えて７５ｍｌ／ｈｒで９６０時間（４０日）まで流通した。時々流量を測定した結果、流量は７５ｍｌ±３ｍｌの範囲内で安定していた。９６０時間後にカラムより吸着剤を取り出し、１１０℃で２４時間乾燥後、強度を測定したところ、１.５Ｎの結果であった。したがって、本発明に係る吸着剤が実用的に使用できる十分な圧壊強度を有していることが示された。
【００５９】
表６の結果より、本発明に係るヨウ素イオン（Ｉ−）及びヨウ素酸イオン（ＩＯ３−）の除去方法、即ち本発明に係る吸着剤を充填した吸着塔に汚染水溶液［試験水３］を、通水空間速度（ＳＶ）を１５ｈ−１で通水した結果、長時間にわたり効率よく当該イオンが除去されていることが示された。